(57)【要約】  吸収性物品は、液体透過性を有するトップシート、液体不透過性を有するバックシート、及び前記トップシートと、前記バックシートと、の間に配置されている吸収性コア、並びに前記トップシートと、前記吸収性コアと、の間に配置されている不織材からなる捕捉及び分配層（ＡＤＬ）を備える。前記不織材は、２０〜４０ｇ／ｍ２の秤量と、ｃｍ２あたり３〜２０の貫通孔と、を有し、前記孔は１〜３ｍｍのＣＤ及びＭＤにおける直径を有し、前記不織材ＡＤＬの少なくとも７０重量％は１２〜２２μｍの繊維直径を有する繊維を備える。
2017503541.tif 000002
【特許請求の範囲】
【請求項１】
液体透過性を有するトップシート、液体不透過性を有するバックシート、及び前記トップシートと、前記バックシートと、の間に配置されている吸収性コア、並びに前記トップシートと、前記吸収性コアと、の間に配置されている不織材からなる捕捉及び分配層を備える吸収性物品であって、
前記不織材が２０〜４０ｇ／ｍ２の秤量と、ｃｍ２あたり３〜２０の貫通孔と、を有し、前記孔は１〜３ｍｍのＣＤ及びＭＤにおける直径を有し、前記不織材の少なくとも７０重量％が１２〜２２μｍの繊維直径を有する繊維を備えることを特徴とする、吸収性物品。
【請求項２】
前記少なくとも７０重量％の不織材は、少なくとも１５μｍかつ１９μｍ未満の繊維直径を有する繊維を備えることを特徴とする請求項１に記載の吸収性物品。
【請求項３】
前記不織材の３０重量％以下が、１２μｍ未満の繊維直径を有する繊維を備えることを特徴とする請求項１又は２に記載の吸収性物品。
【請求項４】
前記不織材が少なくとも２０ｇ／ｍ２かつ３０ｇ／ｍ２未満の秤量を有することを特徴とする請求項１〜３のいずれか一項に記載の吸収性物品。
【請求項５】
前記不織材が、０．５ｋＰａにおいて０．８〜１．２ｍｍの厚みを有することを特徴とする請求項１〜４のいずれか一項に記載の吸収性物品。
【請求項６】
前記不織材の前記開口面積が３５〜６５％であることを特徴とする請求項１〜５のいずれか一項に記載の吸収性物品。
【請求項７】
前記不織材は、ｃｍ２あたり３〜１５の貫通孔を有することを特徴とする請求項１〜６のいずれか一項に記載の吸収性物品。
【請求項８】
前記孔は、１．５〜２．５ｍｍのＣＤ及びＭＤにおける直径を有することを特徴とする請求項１〜７のいずれか一項に記載の吸収性物品。
【請求項９】
前記貫通孔は漏斗状形状であることを特徴とする請求項１〜８のいずれか一項に記載の吸収性物品。
【請求項１０】
前記不織材は、スパンボンド不織材であることを特徴とする請求項１〜９のいずれか一項に記載の吸収性物品。
【請求項１１】
前記不織材は、スパンボンド‐メルトブローン‐スパンボンド（ＳＭＳ）材料であることを特徴とする請求項１〜１０のいずれか一項に記載の吸収性物品。
【請求項１２】
前記メルトブローン材料は、０．１〜１２μｍの直径を有する繊維を備えることを特徴とする請求項１１に記載の吸収性物品。
【請求項１３】
前記トップシートは、不織材からなることを特徴とする請求項１〜１２のいずれか一項に記載の吸収性物品。
【請求項１４】
前記トップシートは、無孔の不織材からなることを特徴とする請求項１〜１３のいずれか一項に記載の吸収性物品。
【請求項１５】
前記トップシートは、１０〜２０ｇ／ｍ２の秤量を有することを特徴とする請求項１〜１４のいずれか一項に記載の吸収性物品。
【請求項１６】
前記トップシートは、スパンボンド不織材からなることを特徴とする請求項１〜１５のいずれか一項に記載の吸収性物品。
【発明の詳細な説明】
【技術分野】
【０００１】
本発明は、不織捕捉層及び不織分配層を備える改良された吸収性物品に関する。
【背景技術】
【０００２】
衛生目的の吸収性物品は、尿及び血液のような体液を吸収することを意図されている。使用者はそのような物品に、薄く、快適であると同時に、効果的に体液を吸収し、物品の表面を乾燥した状態に保つ、という高い要求を課す。
【０００３】
生理用ナプキン、オムツ、失禁ガード、及びその種のもののような吸収性物品は、使用中に装着者に面することを意図される液体透過性のトップシート、液体不透過性のバックシート、及びこれらトップシートとバックシートとの間の吸収構造体を通常含んでいる。ハイロフト（ｈｉｇｈｌｏｆｔ）不織布の形態の液体捕捉及び分配層（ＡＤＬ）は通常、トップシートと吸収構造体との間に組み込まれ、配置される。スパンボンド不織布の形態のＡＤＬを備える吸収性物品の例が、特許文献１に開示されている。ＡＤＬは、液体を、それが吸収構造体によって吸収される前に、収容し、拡散させる能力を有しなければならない。
【０００４】
殆どのＡＤＬは、液体を収容し、下層の吸収構造体にさらに分配することができるが、ＡＤＬ自体及び液体透過性のトップシートにおける液体の排出はあまり効果的ではない。結果的に液体はトップシートとＡＤＬとに滞留し、悪臭をもたらす。
【先行技術文献】
【特許文献】
【０００５】
【特許文献１】米国特許出願公開第２０１２０２０９２３３号明細書
【発明の概要】
【発明が解決しようとする課題】
【０００６】
本発明の目的は、上述の問題を解決する捕捉層及び分配層を有する改善された吸収性物品を提供することである。これは、請求項１に規定された吸収性物品によって達成される。
【課題を解決するための手段】
【０００７】
本発明は吸収性物品に関し、この吸収性物品は、液体透過性のトップシート、液体不透過性のバックシート、及びトップシートとバンクシートとの間に配置された吸収性コアを備え、不織材からなる捕捉及び分配層がトップシートと吸収性コアとの間に配置されている。
【０００８】
不織材の捕捉及び分配層（ＡＤＬ）は、２０〜４０ｇ／ｍ２の秤量を有し、この秤量は、１つの観点では少なくとも２０ｇ／ｍ２かつ３０ｇ／ｍ２未満とすることができる。ＡＤＬは、ｃｍ２あたり３〜２０の貫通孔を有し、この貫通孔は１つの観点ではｃｍ２あたり３〜１５の貫通孔とすることができる。１〜３ｍｍの横断方向（ＣＤ）及び機械における流れ方向（ＭＤ）の直径を有し、この直径は１つの観点では１．５〜２．５ｍｍとすることができる。不織材は少なくとも７０重量％で１２〜２２μｍの繊維直径を有する繊維を備える。
【０００９】
一実施形態によれば、不織材の少なくとも７０重量％が少なくとも１５μｍかつ１９μｍ未満の繊維直径を有する繊維を備える。
【００１０】
別の実施形態によれば、不織材の開口面積は３５〜６５％であって良く、これは１つの観点では４０〜６０％であっても良い。
【００１１】
さらなる観点によれば、貫通孔は漏斗状形状である。
【００１２】
さらなる実施形態によれば、不織材は０．５ｋＰａで０．８〜１．２ｍｍの厚みを有する。
【００１３】
ＡＤＬは、捕捉された流体の優れた排出を提供し、これがトップシートとＡＤＬとの両方の増加した乾燥性をもたらし、改善された快適性と、少ない臭いをもたらす。
【００１４】
個人的衛生物品である本発明の吸収性物品は、すべての吸収性を有する個人的衛生物品とすることができる。「吸収性物品」との用語は、着用者の皮膚に対して配置されて、尿、便、及び月経液のような身体浸出液を吸収し、収容する製品を参照する。本発明は、使い捨ての吸収性物品を主に参照し、使い捨ての吸収性物品は、洗濯されるか、又は使用後に吸収性物品として別様に修復するか再使用されることを意図されていない物品を意味する。使い捨ての吸収性物品の例は、生理用ナプキン、パンティライナー、及び生理用パンティのような女性用衛生製品、乳児及び失禁症の大人用のオムツ及びパンツ式オムツ、失禁パッド、オムツの挿入物及びその種のものを含む。
【００１５】
吸収性物品は、液体透過性を有するトップシート、液体不透過性を有するバックシート、及びトップシートとバックシートとの間に封入された吸収性コア、並びにトップシートと吸収性コアとの間に配置された捕捉及び分配層を備える。
【００１６】
ＡＤＬは不織材から成り、実質的に吸収繊維及び超吸収性材料を有さない。ＡＤＬの不織材は、熱可塑性ポリマ繊維を備えることができるとともに、それらに限定されるわけではないが、ポリエステル、ポリアミド、及びポリエチレン（ＰＥ）及びポリプロピレン（ＰＰ）のようなポリオレフィンから選択することができ、これら材料のいずれかの混合物とすることができる。ＡＤＬはスパンボンド材料とすることができ、スパンボンド‐メルトボンド‐スパンボンド（ＳＭＳ）材料とすることができる。不織材は親水性とすることができる。親水性材料は、表面活性剤を添加することによって得ることができる。親水性材料は、液体の浸透と排出とを容易化し、それによって次の液体の噴出のための自由体積容量を保持する。ＡＤＬの秤量は２０〜４０ｇ／ｍ２であり、少なくとも２０ｇ／ｍ２であるが３０ｇ／ｍ２未満とすることができる。
【００１７】
ＡＤＬは、ｃｍ２あたり３〜２０の貫通孔を有し、貫通孔はｃｍ２あたり３〜１５とすることができ、ｃｍ２あたり３〜１０とすることができる。孔は横断方向（ＣＤ）及び機械における流れ方向（ｍａｃｈｉｎｅ  ｄｉｒｅｃｔｉｏｎ：ＭＤ）において１〜３ｍｍの直径を有し、その直径は１．５〜２．５とすることができる。孔は、円形状又は楕円形状のような、いずれの形状を取ることもできる。
【００１８】
ＡＤＬ中の貫通孔は、材料の表面に由来する突出部を形成することができる。突出部は漏斗状とすることができ、ＡＤＬの表面から吸収性コアに向かって延びる。漏斗の最も狭い部分は、コアの最も近くに配置することができ、液体がトップシートに向かう方向に移送されるのをさらに妨げる。
【００１９】
ＡＤＬの厚みは、ＷＳＰ１２０．６．Ｒ４（１２）に従って測定されるときに、０．５ｋＰａにおいて０．８〜１．２ｍｍとすることができる。
【００２０】
ＡＤＬは、３５〜６５％の開口面積を有することができ、開口面積は４０〜６０％であってもよい。
【００２１】
不織材の少なくとも７０重量％は、１２〜２２μｍの繊維直径を有する繊維を備え、この繊維直径は少なくとも１５μｍかつ１９μｍ未満とすることができる。
【００２２】
不織材の３０重量％以下は、１２μｍ未満の繊維直径を有する繊維を備えることができ、この繊維直径は１５μｍ未満とすることができる。この範囲の低値部分は０．１μｍ未満とすることができる。
【００２３】
繊維は、円状又は楕円状の断面を有することができる。
【００２４】
ＡＤＬはＳＭＳ材料から成っていてもよい。スパンボンド‐メルトボンド‐スパンボンド（ＳＭＳ）材料からなるＡＤＬは、１２〜２２μｍの繊維直径を有する７０〜９０重量％のスパンボンド繊維と、０．１〜１２μｍの繊維直径を有する１０〜３０重量％のメルトボンド繊維を備える。
【００２５】
吸収性物品のトップシート及びバックシートは、吸収性コアの周囲全体に沿って吸収性コアの外側に横方向に一緒に延びることができ、かつ吸収性コアの周縁の周りの縁部接合部において互いに対して接続することができる。縁部接合部は、接着剤、超音波接合、熱接合、縫い合わせのような、当業において既知のいずれかの好適な態様で形成することができる。
【００２６】
トップシートは、目的に対して好適な、すなわち不織材のような柔らかく、液体透過性であるいずれかの材料から構成することができる。例えばスパンボンド不織布、メルトブローン不織布、カード不織布、水流交絡不織布、湿式不織布等の２つ以上の材料からなる積層体を使用することができる。好適な不織材は、木材パルプ繊維又は綿繊維のような天然繊維、ポリエステル、ポリエチレン、ポリプロピレン、ビスコース等のような人工繊維で構成するか、又は天然繊維と人工繊維との混合物から構成することができる。
【００２７】
トップシートは１０〜２０ｇ／ｍ２の秤量を有することができる。トップシートの不織材の平均繊維直径は、１０〜２０μｍ、例えば１６μｍとすることができる。トップシートは無孔とすることができる。
【００２８】
バックシートは体液不透過性である。しかし、特に比較的少量の尿が吸収されることが期待される場合には、撥液剤のみを使用することができる。バックシートは通常は、薄く、柔軟性を有し、体液不透過性を有するプラスティックフィルムによって構成されるが、体液不透過性を有する不織材、体液不透過性を有する発泡材、及び体液不透過性を有する積層体もまた本発明の範囲内で考慮することができる。バックシートは好ましくは通気性を有し、この通気性は、空気及び蒸気は通過するが、他方で液体がバックシート材料を通過しないように防止されることを意味する。さらに、バックシートは外側の、不織布、例えばポリエチレン又はポリプロピレンフィルムである薄いプラスティックフィルム、液体不透過性材料でコーティングされた不織材、液体の浸透に抵抗する疎水性不織材又はプラスティックフィルムと不織材との積層体のような、織物材料からなる衣服に面する面を有することができる。
【００２９】
吸収性コアは、１層以上のセルロースフラフパルプ、発泡材、繊維詰め物、等のような、当業において既知のいずれかの好適な吸収性材料又は体液取り込み材料から構成することができる。吸収性コアは、超吸収材として一般的な、高度に吸収性を有するポリマ材料からなる繊維又は粒子を含むことができ、超吸収材は、ヒドロゲルの形成の際に大量の体液を吸収し、保持する能力を有する材料である。超吸収材はセルロースフラフパルプと混合することができ、及び／又は吸収性コアの中のポケット若しくは層の中に配置することができる。繊維はパルプ繊維とすることができ、超吸収材料はポリアクリレートベースの粒子とすることができる。吸収構造体は４０〜８０％の超吸収材と、６０〜２０％のパルプ繊維と、を備えることができる。薄い吸収体は、例えば赤ちゃん用オムツ及び失禁ガードでは一般的であり、セルロースフラフパルプと超吸収材との圧縮された混合体又は層構造体を備えることが多い。吸収性コアのサイズ及び吸収能力は、赤ちゃん用オムツ、大人用失禁オムツ及びパッド、パンツオムツ、パンティライナー、生理用ナプキン等のような種々の使用に合わせるように変化させることができる。
【図面の簡単な説明】
【００３０】
【図１】本発明による吸収性物品の、着用された際に使用者に面する側から見た一実施形態を示す図である。
【図２】図１の吸収性物品の線ＩＩ−ＩＩに沿った断面図である。
【図３】本発明によるＡＤＬの一実施形態と、コア層と、の断面図である。
【図４】表面乾燥度を測定するために本明細書中の試験において使用される漏斗の図である。
【図５】本明細書中に開示された表面乾燥度試験によって測定された、種々のタイプのＡＤＬと、トップシートと組み合わされたＡＤＬと、における、残留する体液（ｇ／ｍ２）の量を示すグラフである。
【発明を実施するための形態】
【００３１】
本発明が以下に、図を参照しつつ例示の手段によって説明される。本発明のこの例において、吸収性物品は、オムツ１の形態にある尿失禁プロテクタである。図１において、吸収性物品は、装着されたときに装着者の身体に向かって面するように意図された吸収性物品の側から示されており、図２では、図１の線ＩＩ−ＩＩに沿った断面において示されている。図面は幼児又は失禁のある大人用のオムツ１の実施形態を示しており、前記オムツは通常、液体透過性を有するトップシート２、液体不透過性を有するバックシート３、及びこれらトップシート２とバックシート３との間に封入された吸収体４を備える胴体部を備えている。液体透過性を有するトップシート２は、不織材から構成することができる。
液体不透過性を有するバックシート３は、薄いプラスティックフィルムから構成することができる。トップシート２及びバックシート３は、吸収性コア４よりいくらか大きな平面における拡がりを有することができ、吸収性コア４の縁部の外側に延びている。層２及び３はそれらの突出している部分内で、例えば糊付け又は熱若しくは超音波による溶着によって、互いに対して接続される。トップシート及び／又はバックシートは、接着剤、熱接合（ｈｅａｔ  ｂｏｎｄｉｎｇ）等のような、当業において既知のいずれかの方法によって吸収性コアにさらに取り付けることができる。また、吸収性コアはトップシート及び／又はバックシートに取り付けられていなくてもよい。
【００３２】
吸収性コア４は、いずれかの従来の種類とすることができる。吸収性コア４は、吸収体の中のセルロースフラフパルプと、超吸収材と、の組み合わせとすることができる。
【００３３】
図１に開示されているオムツ１は、装着者の胴の下部を吸収性を有するパンツのように包み込むことを意図されている。オムツ１は、使用中に使用者の身体の前部分に装着されることを意図された前部５と、使用中に使用者の身体の後ろ部分に装着されることを意図された後部６と、前部と後部との間に配置され、使用者の脚の間の股部分に装着されることを意図された、より狭い股部７と、を備える。後部６には１対の接着テープタブ８、又は面ファスナ（ｈｏｏｋ−ａｎｄ−ｌｏｏｐ）タイプの固定具のような別のタイプの取り付け手段が設けられている。
【００３４】
オムツ１は、脚開口部を形成する、伸縮性を有するサイドフラップ１０を備える。伸縮性（ｅｌａｓｔｉｆｉｃａｔｉｏｎ）は、サイドフラップ領域１０においてトップシートとバックシートとの間に固定された弾性部材１１によって提供される。図１及び２に開示されているオムツは、近位端１３及び遠位端１４、並びに遠位端１４をトップシートから離間させる弾性部材１５を有する弾性バリアフラップ１２をさらに備える。これらバリアフラップ１２は、漏れに対する障壁を形成し、それらの近位端１３で、サイドストラップ１０の領域又は吸収性コア４の上のいずれかで吸収性コア４の横方向端縁の近くのトップシート２に固定されている。
【００３５】
オムツは、物品の腰部分において物品の縦方向に延びる弾性部材の形態の伸縮性を有する腰部をさらに備えることができる。
【００３６】
しかし、上述されるとともに図面に図示されたオムツが、１つの限定するわけではない例を示しているにすぎず、本発明がそれに限定されるものではなく、上述に明示されたような吸収性物品のいずれのタイプにも使用することができることが理解される。
【００３７】
不織布ＡＤＬの形態の体液受け入れ層１６は、吸収性コア４とトップシート２との間に配置されている。物品の使用中には、ＡＤＬはオムツ１の股領域に配置されることを意図されている。ＡＤＬは、２０〜４０ｇ／ｍ２の秤量を有するとともに、ｃｍ２あたり３〜２０の貫通孔を有する不織材であり、孔は１〜３ｍｍの横断方向（ＣＤ）及び機械における流れ方向（ＭＤ）における直径を有する。貫通孔は、図２には示されていない。ＡＤＬは、１０／５／１０ｇ／ｍ２に分けられた、２５ｇ／ｍ２の面重量（ｓｕｒｆａｃｅ  ｗｅｉｇｈｔ）を有するＳＭＳ材料からなっていてもよい。ＡＤＬ１６は、第１表面２１に由来する貫通孔２０を有する３次元層であり、図３に示すように第２表面２２に向かって延びる。第１表面２１と第２表面２２との間の距離は、層１６の見かけの厚み（ａｐｐａｒｅｎｔ  ｔｈｉｃｋｎｅｓｓ）である。体液２３がＡＤＬ１６の第１表面２１に達すると、体液は図３に示すように孔２０を通過する前に表面２１上に拡がる。貫通孔２０はＡＤＬ１６中に突出部１９を形成する。突出部１９は、表面からトップシート２に向かって、若しくは図３に図示されるように吸収性コア４に向かって延びることができる。
【００３８】
吸収性コア４は、オムツの前領域、股領域、及び後領域に亘って延びる１つ以上の吸収性層４、１８を有することができる（図２を参照のこと）。貯蔵層に使用される材料は、大量の体液を吸収し貯蔵する能力を有するべきであり、４０〜８０％の超吸収材と、６０〜２０％のパルプ繊維と、を備えることができる。
【００３９】
［試験方法］
・表面乾燥度
以下の試験が、所定の量の体液に曝された後の材料に残った液体の量を決定するために使用された。この試験は表面乾燥度の良好な指標を提供し、結果は「排出されなかった体液」（ｇ／ｍ２）として報告される。使用された試液は、０．９％ＮａＣｌであった。
【００４０】
６ｃｍの直径を有する円形状の試験片（ｅｎｔｉｔｉｅｓ）が試験される材料から打ち抜かれた。試験サンプルの重量が試験の前に記録された。
【００４１】
円筒に接続された漏斗（図４参照）が試験される材料の頂面上に載置され、この材料は次に、７つのフィルタ紙（１４０×１４０ｍｍ）上に載置される。材料を円筒の下に配置する際には、材料と円筒の壁との間に隙間が無いことが非常に重要である。円筒中への一定かつ制御された液体の流れを有するために指が測定用円筒の出口に置かれた状態で、１５ｍｌの試験体液が漏斗に加えられる。すべての液体が試験材料に加えられたときに、タイマーが１分を計測するように始動される。１分後、試験される材料が試験片としてピンセットでフィルタ紙から除去され、１つ以上の材料が試験される場合には別々に計量される。試験サンプルの重量がこのように試験の開始前及び１分の排液の後に記録される。試験の前後の重量間の差が、材料中に残った「排出されなかった体液」（ｇ／ｍ２）である。異なるＡＤＬ材料が第１の層（Ｎｏ．１、３、５、７、９、１１）として単独で試験され、次いで、第２の層として１．８ｄｅｎの１７ｇｓｍのＰＰスパンボンド不織布のトップシート（Ｎｏ．２、４、６、８、１０、１２）とともに試験された（下記の表１参照）。
【００４２】
【表１】
2017503541.tif 000003
【００４３】
ハイロフトのＡ〜Ｄはカードされたエアスルーボンド材料（ＡＴＢ）である。試験において使用されたトップシートは、すべての場合において１．８ｄｅｎの１７ｇｓｍのＰＰスパンボンド不織布である。
【００４４】
上記材料に対する表面乾燥度試験の結果が図５に示されており、試験された材料に対するｇ／ｍ２で表された「排出されなかった体液」を示している。本発明の実施形態によるサンプルの材料（Ｎｏ．１１及び１２）が、異なるタイプのハイロフト及び有孔の材料との両方の比較で、他の試験された材料より優れていた。本発明の材料は、それ自体、及びトップシートのすぐ近くにおいての両方で効率的に液体を排出した。このことは、少量の排出されなかった体液しかＮｏ．１１及び１２に対してはトップシート及びＡＤＬ中に留まらなかったとして、図５に示されている。これは、トップシートとＡＤＬとに残る液体が臭いと不快さをもたらすので、ＡＤＬ材料の非常に重要な特性である。優れた結果が、ＡＤＬがＳＭＳ材料（１０／５／１０ｇ／ｍ２）からなる本発明の実施形態によるＡＤＬによってもまた達成された。
【００４５】
・厚みの測定
材料の厚みが、不織材に対する標準的な試験方法：ＷＳＰ１２０．６．Ｒ４（１２）に従って測定された。特に、通常の不織布に対する４．１が使用され、通常の不織布に対する７．２オプションＡは０．５ｋＰａの均一な圧力を使用している。
【００４６】
・開口面積及び孔の直径の測定
以下の方法を、開口面積及び有孔の材料に対する孔の直径を測定するために使用することができる。
【００４７】
装置：
‐ニコン製顕微鏡
‐パーソナルコンピュータ
‐ソフトウェアＮＩＳ−Ｅｌｅｍｅｎｔｓ  ＢＲ  ３．１０
【００４８】
手順：
‐有孔の材料のサンプルを収集する。
‐サンプルを顕微鏡の読み取り表面（ｒｅａｄｉｎｇ  ｓｕｒｆａｃｅ）に配置する。
‐ソフトウェアを走らせ始める。
‐サンプルの代表的な画像を獲得する。
‐孔によって占有された領域の強調表示を含むコントラスト法による特性の分析を行う。
【００４９】
ソフトウェアは強調表示された孔の直径を、孔に内接する菱形の長い対角線及び短い対角線として計算する。直径間の比が、円形状に対する孔の実際の平均配座（ａｖｅｒａｇｅ  ｃｏｎｆｏｒｍａｔｉｏｎ）を決定するために使用され、ここで比が１の場合は完全な円形を意味する。
【００５０】
ソフトウェアの手段によって得られた平均孔面積値は、開口面積百分率を計算するために使用される。
【００５１】
開口面積及び孔の直径を決定するための、手作業による方法及び走査型電子顕微鏡に基づく方法のような代替的方法を使用することができる。
【００５２】
［繊維直径の測定］
不織材の繊維直径を測定する方法は、当業者には既知である。本願の場合には、繊維直径は、ＦＥＩカンパニーからの環境制御型走査電子顕微鏡ＸＬ  ３０−ＴＭＰによって撮られた不織材の画像のコンピュータ制御された測定によって得られた。繊維の幅は、円形の繊維及び非円形の繊維の両方に対して繊維の直径に等しいと仮定される。
【符号の説明】
【００５３】
１          オムツ
２          トップシート
３          バックシート
４          吸収体、吸収性コア
５          前部
６          後部
７          股部
８          接着テープタブ
１０        サイドフラップ
１１        弾性部材
１２        弾性バリアフラップ
１３        近位端
１４        遠位端
１５        弾性部材
１６        体液受け入れ層、ＡＤＬ
１９        突出部
２０        貫通孔
２１        第１表面
２２        第２表面
２３        体液
【図１】
2017503541.tif 000004
【図２】
2017503541.tif 000005
【図３】
2017503541.tif 000006
【図４】
2017503541.tif 000007
【図５】
2017503541.tif 000008
【国際調査報告】
2017503541.tif 000009
2017503541.tif 000010
2017503541.tif 000011
2017503541.tif 000012